"式I:式中、RはC1-C18アルキルであり、Rは任意選択的に置換されているの液体ビスアシルホスフィンオキシド。RがC1-C6アルキルである、請求項1に記載のビスアシルホスフィンオキシド。Rが、メチル、エチル、n-プロピル、2-プロピル、n-ブチル、s-ブチル、t-ブチル、およびヘキシルからなる群から選択される、請求項2に記載のビスアシルホスフィンオキシド。RがC1-C3アルキルである、請求項2に記載のビスアシルホスフィンオキシド。Rが、メチル、エチルおよびn-プロピルからなる群から選択される、請求項4に記載のビスアシルホスフィンオキシド。Rがエチルである、請求項5に記載のビスアシルホスフィンオキシド。請求項1~6のいずれか一項に記載のビスアシルホスフィンオキシドと、少なくとも1種類のラジカル重合性成分と、を含む放射線硬化性組成物。光学繊維コーティング組成物およびコンクリート上で放射線硬化することができるコーティング組成物および金属上で放射線硬化することができるコーティング組成物からなる群から選択される、請求項7に記載の放射線硬化性組成物。光学繊維コーティング組成物である、請求項8に記載の放射線硬化性組成物。一次コーティング、二次コーティング、インクコーティング、外被コーティング、バッファーコーティングおよびマトリックスコーティングからなる群から選択される、請求項9に記載の光学繊維コーティング組成物。コンクリート上で放射線硬化することができるコーティングである、請求項8に記載の放射線硬化性組成物。金属上で放射線硬化することができるコーティングである、請求項8に記載の放射線硬化性組成物。従来の紫外線光源によって発せられる紫外線によって硬化可能である、請求項7~13のいずれか一項に記載の放射線硬化性組成物。LED光源によって発せられる光によって硬化可能である、請求項7~13のいずれか一項に記載の放射線硬化性組成物。少なくとも1種類の更なる光開始剤をさらに含む、請求項7~14のいずれか一項に記載の放射線硬化性組成物。前記少なくとも1種類のさらなる光開始剤が、固形光開始剤および液体光開始剤からなる群から選択される、請求項15に記載の放射線硬化性組成物。前記固形光開始剤が、4-メチルベンゾフェノン、p-フェニルベンゾフェノン、4,4’-ビスジメチルアミノベンゾフェノン、4-ベンゾイル-4’-メチルジフェニルスルフィド、4,4’-テトラエチルジアミノベンゾフェノン、4,4’-テトラエチルジアミノベンゾフェノン、ベンゾフェノン、2-ヒドロキシ-1-{4-[4-2-ヒドロキシ-2-メチル-プロピオニル-ベンジル]-フェニル}-2-メチル-プロパン-1-オン、1-ヒドロキシシクロヘキシルフェニルケトン、2,2-ジメトキシ-2-フェニルアセトフェノン、4-2-ヒドロキシエトキシフェニル-2-プロピルケトン、カンファーキノンおよび2,4,6-トリメチルベンゾフェノンからなる群から選択される、請求項16に記載の放射線硬化性組成物。前記液体光開始剤が、2,4,6-トリメチルベンゾイルエトキシ、フェニルホスフィンオキシド、ジエトキシアセトフェノン、2-ヒドロキシ-2-メチル-1-フェニル-プロパン-1-オン、メチルフェニルグリオキシレートおよびアクリル化ベンゾフェノンからなる群から選択される、請求項16に記載の放射線硬化性組成物。前記少なくとも1種類のさらなる光開始剤がビスアシルホスフィンである、請求項16に記載の放射線硬化性組成物。前記少なくとも1種類のさらなる光開始剤が安定化ビスアシルホスフィンである、請求項16に記載の放射線硬化性組成物。[実施例1]00110この実施例では、液体ビス2,4,6-トリメチルベンゾイル-n-ブトキシホスフィンオキシド、つまり本発明のビスアシルホスフィンオキシドの合成を例証する。00111テトラヒドロフラン80mL中のジイソプロピルアミン31.9mL,0.225モルの溶液に、30分間にわたって0°Cにて窒素雰囲気下でブチルリチウム140.6mL,0.225モル,1.6Mを一滴ずつ添加する。テトラヒドロフラン200mL中の2,4,6-トリメチルベンゾイルクロリド20.5g,0.112モルとジ-n-ブチル水素ホスファイト19.8g,0.102モルの溶液に、90分間にわたって-30°Cにてこの溶液を一滴ずつ添加する。混合物を-30°Cで2時間攪拌した後、トルエン80mLを攪拌しながら添加する。この溶液を室温にて水で洗浄し、水相を分離する。有機相を硫酸マグネシウムで乾燥させ、濾過し、回転蒸発器を使用して濃縮する。00112生成物を室温でテトラヒドロフラン200mLに溶解し、臭化亜鉛22.5g,0.1モルを添加する。2,4,6-トリメチルベンゾイルクロリド20.7,0.113モルを混合物に一滴ずつ添加する。4時間後、反応混合物をトルエン200mLで希釈し、次いで濾過する。濾液を水400mLで洗浄し、相を分離する。有機相を硫酸マグネシウムで乾燥させ、濾過し、回転蒸発器を使用して濃縮する。00113本明細書に記載の出版物、特許出願、および特許を含むすべての参考文献は、あたかも各参考文献が個々に、かつ具体的に参照により組み込まれるように示されており、その全体が本明細書に記述されているのと同程度に参照により本明細書に組み込まれる。00114本発明を実施するための本発明者らに公知の最良の形態を含む本発明の好ましい実施形態は、本明細書に記述されている。これらの好ましい実施形態の変形形態は、前述の記述を読めば当業者には明らかとなり得る。本発明者らは、当業者が適宜、かかる変形形態を用いることを予想し、本発明者らは、本明細書に具体的に記述される以外の別の方法で本発明が実施されることを意図する。したがって、本発明は、該当する法律によって許可される本明細書に添付される特許請求の範囲に記載の主題のすべての修正形態および均等物を含む。さらに、その可能性のあるすべての変形形態における上述の要素の組み合わせは、本明細書において別段の指定がない限り本発明によって包含されるか、あるいはそうでなければ、文脈によってはっきりと否定される。"